(57)【要約】【課題】塗布作業時に色の微妙な濃淡を容易に調整ができる仕上げ材セット及びその調色方法を提供する。【解決手段】（Ａ）ベース色仕上げ材、（Ｂ）顔料及び前記ベース色仕上げ材に所定量の顔料を添加して得られる塗膜の（Ｃ）色見本により構成される仕上げ材セットであり、その複数の（Ｃ）色見本には、それぞれベース色仕上げ材の基準量に対する顔料添加量が表示されたものである。前記（Ｃ）色見本が（Ａ）ベース色仕上げ材の容器に記されているものであることが好ましく、前記（Ａ）ベース色仕上げ材が使用前に水と混練する粉末型仕上げ材であるものが好ましい。【選択図】    なし【特許請求の範囲】
【請求項１】
（Ａ）ベース色仕上げ材、（Ｂ）顔料及び前記ベース色仕上げ材に所定量の顔料を添加して得られる塗膜の（Ｃ）色見本により構成される仕上げ材セットであり、
その複数の（Ｃ）色見本には、それぞれベース色仕上げ材の基準量に対する顔料添加量が表示されたものであることを特徴とする仕上げ材セット。
【請求項２】
前記（Ｃ）色見本が（Ａ）ベース色仕上げ材の容器に記されていることを特徴とする請求項１に記載の仕上げ材セット。
【請求項３】
前記（Ａ）ベース色仕上げ材が使用前に水と混練する粉末型仕上げ材であることを特徴とする請求項１又は請求項２に記載の仕上げ材セット。
【請求項４】
前記（Ｂ）顔料が複数の容器に、同じ充填量又は異なる充填量で充填されていることを特徴とする請求項１ないし請求項３のいずれかに記載の仕上げ材セット。
【請求項５】
前記（Ｂ）顔料が２色以上のであることを特徴とする請求項１ないし請求項４のいずれかに記載の仕上げ材セット。
【請求項６】
前記顔料がペースト状である顔料ペーストであり、その顔料ペーストが目盛付きの容器に充填されていることを特徴とする請求項１ないし請求項５のいずれかに記載の仕上げ材セット。
【請求項７】
請求項１ないし請求項６のいずれかに記載の前記仕上げ材セットを用いて調色を行うことを特徴とする仕上げ材セットの調色方法。
【発明の詳細な説明】
【０００１】
【発明の属する技術分野】
この発明は、建築構造物の外壁、内壁及び天井などの用いることができる仕上げ材セット及びその調色方法に関するものである。
【０００２】
【従来の技術】
従来の仕上げ材は、製造と同時又は出荷前に着色され、予め着色された仕上げ材を用い、建築構造物の仕上げを行うことが多い。このようなことにより、容易に仕上げ材を用いることができ、仕上げ作業を行う現場での調色作業を省略することができる。
【０００３】
また、ベースとなる仕上げ材に対して、作業現場で顔料などの着色剤を添加し、建築構造物のイメージにあった色や建築構造物の施主，設計者，デザイナーなどが納得する色をその現場で調色を行い、その仕上げ材により仕上げを行うことがある。このように調色された仕上げ材を用いて、仕上げを行うことで、仕上げ材の色違いなど色に関するトラブルが少ないものである。
【０００４】
更に、下記のような調色システムなども挙げることができる。
【特許文献１】特開２０００−１７８４８３の公報
この発明には、ユーザーが計量と混合装置を備え、メーカーがユーザーに対してベース塗料及び顔料液を供給し、それらの混合量を指示した調色用データベースを提示するものである。これは、同じ色を調色するにあっても、塗料製品毎に顔料の種類及びその添加量が異なることが多く、そのため製品毎にそれを指示することで、品質が安定した塗料を得ることができ、調色時の色具合の熟練した判断がなされなくても、調色に支障を来さないものである。
【０００５】
【発明が解決しようとする課題】
ところが、予め着色された仕上げ材を用いた場合では、調色作業を省くことができるが、実際、建築構造物に塗布した時に、小さい色見本から選択した色と建築構造物に塗布された色とイメージが異なることが多い。このイメージの違いは、色が薄い濃いなど色の濃淡によることが多い。これは、小さい面積で平らな色見本の色とそれと比較して大きく建築構造物に塗布された色では、その建築構造物の壁面などの面積，形状の違いや建築構造物の周囲の色彩による影響，その建築構造物と太陽光や照明による陰影により色が微妙に異なって感じることである。
【０００６】
そのため塗布作業終了した後やその作業中に施主，設計者，デザイナーなどから色に対するイメージの違いから、塗布作業の中断、色替えなどを要求されることや納得されなくトラブルとなることがある。
また、作業現場で、ベース仕上げ材と顔料により調色作業を行う場合では、塗布前に調色を行い、建築構造物の１部に塗布し、色の確認をしてから建築構造物の塗布を行う全体に塗ることにより、色の微妙な濃淡を施主，設計者，デザイナーなどが納得し、建築構造物やその周囲に合った色により塗布することができるが、その色に調色するには、熟練した技術が必要であり、誰でも容易に行うことができないものである。又、作業現場での作業が増え効率が悪くなる。
【０００７】
さらに、特開２０００−１７８４８３の公報に開示されている調色システムでは、メーカーの指示により、色見本と同じ色を簡単に再現でき、任意の色の調色に対応したものであるが、塗料製品毎の顔料を用意する必要があり、そのためその顔料の数が多くなる。顔料の数が多くなることで、顔料の添加の作業が複雑となり、顔料のミスを生ずることもある。又、顔料を保管するスペースなどを確保する必要がある。
【０００８】
また、この調色システムでは、塗布作業時に色の微妙な濃淡を調整することについての対応を考慮したものではなく、顔料の保管スペースや計量器，混合機を常設するスペースがある塗料店などの店舗を想定したものである。
この発明は、上記のような従来技術に存在する問題点に着目してなされたものである。その目的とするところは、塗布作業時に色の微妙な濃淡を容易に調整ができる仕上げ材セット及びその調色方法を提供することにある。
【０００９】
【課題を解決するための手段】
上記の目的を達成するために、請求項１に記載の発明の仕上げ材セットは、（Ａ）ベース色仕上げ材、（Ｂ）顔料及び前記ベース色仕上げ材に所定量の顔料を添加して得られる塗膜の（Ｃ）色見本により構成される仕上げ材セットであり、その複数の（Ｃ）色見本には、それぞれベース色仕上げ材の基準量に対する顔料添加量が表示されたものである。
【００１０】
請求項２に記載の発明の仕上げ材セットは、請求項１に記載の発明において、前記（Ｃ）色見本が（Ａ）ベース色仕上げ材の容器に記されているものである。
【００１１】
請求項３に記載の発明の仕上げ材セットは、請求項１又は請求項２に記載の発明において、前記（Ａ）ベース色仕上げ材が使用前に水と混練する粉末型仕上げ材である。
【００１２】
請求項４に記載の発明の仕上げ材セットは、請求項１ないし請求項３のいずれかに記載の発明において、前記（Ｂ）顔料が複数の容器に、同じ充填量又は異なる充填量で充填されているものである。
【００１３】
請求項５に記載の発明の仕上げ材セットは、請求項１ないし請求項４のいずれかに記載の発明において、前記（Ｂ）顔料が２色以上のであるものである。
【００１４】
請求項６に記載の発明の仕上げ材セットは、請求項１ないし請求項５のいずれかに記載の発明において、前記顔料がペースト状である顔料ペーストであり、その顔料ペーストが目盛付きの容器に充填されているものである。
【００１５】
請求項７に記載の発明の仕上げ材セットの調色方法は、請求項１ないし請求項６のいずれかに記載の前記仕上げ材セットを用いて調色を行うことである。
【００１６】
【発明の実施の形態】
以下、この発明の実施形態を詳細に説明する。
この発明は、（Ａ）ベース色仕上げ材、（Ｂ）顔料及び前記ベース色仕上げ材に所定量の顔料を添加して得られる塗膜の（Ｃ）色見本により構成される仕上げ材セットであり、その複数の（Ｃ）色見本には、それぞれベース色仕上げ材の基準量に対する顔料添加量が表示されたものである。
【００１７】
まず、（Ａ）ベース色仕上げ材とは、着色前の仕上げ材のことで、着色成分である（Ｂ）顔料と組合わせることで、着色した仕上げ材を得ることができるものである。つまり、（Ａ）ベース色仕上げ材は、通常用いられる仕上げ材から着色成分を除いた仕上げ材のことであり、そのまま仕上げ材として用いることもできる。
【００１８】
この（Ａ）ベース色仕上げ材は、それを構成する成分を結合させ、塗膜を形成させるための、その塗膜を壁面などの塗布対象物に付着させるための結合材を主成分とし、他に塗膜の強度を向上させるためや塗膜を厚くするための充填材、下地の色を隠すための酸化チタンなどが主に配合され、これら各成分及び後から添加する顔料を均一に分散させるための分散剤などの界面活性剤、仕上げ材により形成される凹凸模様の形状や仕上げ材の塗布作業の行い易くするための粘性調整剤などから構成されるものである。
【００１９】
この結合材には、合成樹脂などの有機系の結合材やセメントを代表とする無機系の結合材が挙げられる。
この有機系結合材には、メラミン樹脂、アクリル樹脂、アルキッド樹脂、塩化ビニル樹脂、酢酸ビニル樹脂、ウレタン樹脂、エポキシ樹脂、シリコーン樹脂、ポリエステル樹脂などの合成樹脂が挙げられ、これらの合成樹脂を単独又は共重合したものやこれらを混合して用いることもできる。
【００２０】
この有機系結合材の形態としては、上記合成樹脂を有機溶媒や水に溶解させたもの、エマルションとして水などの分散媒に分散させたものなどのように液状化した結合材や合成樹脂エマルションを噴霧乾燥した粉末型合成樹脂エマルションのような粉末状の結合材がある。
無機系結合材には、セメント，消石灰，石膏，ドロマイトプラスターなどのような粉末状の結合材や無機質系結合剤を水に分散させたコロイダルシリカ、アルミナゾルやリチュームシリケートなどのような液状の結合材がある。
これら有機系，無機系結合材のうち１種又は２種以上の結合材を用いることができる。
【００２１】
充填材とは、上記結合材の結合の対象にもなるものであり、仕上げ材により形成される塗膜の強度の向上や収縮によるひび割れを防止、塗膜を厚くするために配合されるものである。
この充填材には、一般的に塗材配合に用いられる珪砂，炭酸カルシウムなどや陶磁器を粉砕して得られるセルベンや御影石，寒水石などの天然石を粉砕した粉砕砂やガラスを粉砕したものなど，タルク，カオリンクレー，ホワイトカーボン，マイカ粉，珪藻土などが挙げられるがある。又、ガラス，合成樹脂を略球状にしたビーズ状のものも挙がられる。又、金属を溶融し精錬する時に出る非金属性の石灰，マグネシア，無水珪酸，アルミナなどを主成分とするスラグを用いることもできる。
【００２２】
さらに、黒曜石，真珠岩，ガラスなどを粉砕したものを発泡させたもの、シラスバルーンなどの軽量骨材なども挙げることができる。
これらの充填材のうち少なくとも１種又は２種以上を必要に応じて、選択し用いることができ、安価で、入手が容易である珪砂、寒水石を代表とする炭酸カルシウム、陶磁器を粉砕して得られるセルベンが好ましく用いられる。
酸化チタンは、屈折率が比較的大きいことから、下地の色を隠すための配合されることが多い。特に、形成される塗膜が薄い場合には、その含有量が多いものである。この酸化チタンには、結晶構造の違いにより、アナターゼ型とルチル型があり、耐候性の優れたルチル型の酸化チタンを用いることが多い。
【００２３】
上記充填材及び酸化チタンの色は、白色のものがよく用いられ、結合材でも乾燥，硬化する前及び後で透明又は白色になるものであることから（Ａ）ベース色仕上げ材の色も白系のものとなる場合が多い。この（Ａ）ベース色仕上げ材が白系であることにより、顔料を用いて、白系の色より濃い色を仕上げ材に着色することが可能となる。又、セメントなど白色以外の色のものが配合された仕上げ材では、その仕上げ材より濃い色に顔料により着色が容易に行うことができる。
上記のような材料により（Ａ）ベース色仕上げ材は構成され、その形態には、液状の結合材を用いた液状型仕上げ材と粉末状の結合材を用いた粉末型仕上げ材がある。
【００２４】
次に、（Ｂ）顔料とは、ベース色仕上げ材に添加し、着色する着色成分のことであり、その形態には、ペースト状、粉末状のものがある。このペースト状の顔料ペーストは、水や溶剤などの溶媒に顔料を分散剤などの界面活性剤を用いて分散させたものや合成樹脂に練り込んだものであり、粉末状の粉末顔料は、顔料ペーストを乾燥させ、粉末状にしたものである。
【００２５】
この顔料ペーストは、顔料粒子に近い状態の顔料粒を細かく分散していることで、少量で着色力のあるものであり、仕上げ材の使用前にその仕上げ材と混合する場合、分散性が優れたものであるため、顔料ペーストの分散が容易に行うことができるものであるが、液状であることから取り扱いや保存、輸送などの形態に制約が生ずることがある。
【００２６】
粉末顔料は、粉末状であることから扱いや保存、輸送などの形態の制約が少なく、容易なものではあるが、顔料ペーストと比べ、顔料粒が多く集まり、凝集し、顔料粒が大きくなる。そのため着色に必要な（Ｂ）顔料の量が多くなることがある。
更に、（Ｃ）色見本とは、（Ａ）ベース色仕上げ材に対して、その（Ａ）ベース色仕上げ材とセットとなっている（Ｂ）顔料の添加量に応じて、形成される塗膜の色を示したもののことであり、複数の（Ｃ）色見本から構成されるものである。
【００２７】
この複数の（Ｃ）色見本とは、セットとなっている（Ｂ）顔料を全て添加した場合の塗膜の色、セットとなっている（Ｂ）顔料を１／２、１／４といった少量の添加した場合の塗膜の色など、その（Ｂ）顔料の添加量を変化させることにより発現される色が２以上確認できるものである。このように複数の（Ｃ）色見本と添加量の表示があることにより、（Ｃ）色見本と同じ色の仕上げ材を得ることができ、その色見本の中間的な色の仕上げ材を得るための顔料の添加量を容易に推定することができ、その色の塗材を得ることができる。又、所望の色の顔料添加量より少ない（Ｂ）顔料をベース色仕上げ材に添加し、余った（Ｂ）顔料を使って微妙な色の変化を調整することができる。
この調整を行う場合には、（Ａ）ベース色仕上げ材に（Ｂ）顔料を添加し混合しながら色を確認することができ、更に塗布作業を行う建築物に対して、直接塗布し、色を確認することができる。
【００２８】
上記の（Ａ）ベース色仕上げ材、（Ｂ）顔料及び複数の（Ｃ）色見本からこの発明の仕上げ材セットは、構成され、この内（Ａ）ベース色仕上げ材は、粉末の形態である粉末型仕上げ材を用いた場合に、この発明の効果を十分に発揮することが多い。この粉末型仕上げ材は、それを使用する直前に水と混練して、スラリー状にしてから塗布作業などに用いるものである。
この粉末型仕上げ材は、液状型仕上げ材を比べた場合、塗布前のスラリー状態の仕上げ材から乾燥塗膜を得るまでの色の変化が大きいものである。そのため、塗布作業前に色の確認を行いながら（Ａ）ベース色仕上げ材に顔料を添加し調整することにより、所望の色の塗膜を形成する仕上げ材を塗布することができる。
【００２９】
次に、この（Ｂ）顔料は、１色の素顔料であっても良く、複数色の素顔料を混合している（Ｂ）顔料であっても良い。又、この（Ｂ）顔料は、１つの仕上げ材セット当り、１つの容器に充填されていても良く、同じ色の（Ｂ）顔料又は異なる色の（Ｂ）顔料を複数の容器に充填されていても良い。
複数の容器に（Ｂ）顔料が充填されているもの場合、その容器１つを（Ｂ）顔料の添加量の単位とすることができ、計量の手間を省くことができ好ましいものである。つまり、添加量を（Ｂ）顔料１個，２個などといった個数で表し、添加することである。又、顔料の充填量が容器ごとに異なっていても良い。そうした場合、（Ｂ）顔料の添加量が充填量別にその個数を表し、添加することになる。つまり、（Ｂ）顔料の充填量を大，中，小と分けた場合、添加量が大を１個，中を３個，小を２個といったように表し、添加することになる。
【００３０】
また、この複数の容器に充填されている（Ｂ）顔料は、異なる色であっても良い。こうした場合では、赤１個，黒１個などといったように表し、添加することができ、更に、充填量が異なった場合では、黄の大を２個、赤の小を５個といったように表し、添加することになる。
（Ｂ）顔料の容器をこのような形態にすることにより、塗布作業時に色の変更にも対応することが十分に可能となり、作業直前での調色の幅が広がることになる。
【００３１】
この（Ｂ）顔料は、前記記載のようにペースト状の顔料ペーストを用いることが着色性や分散性が優れていることから好ましく用いられる。この顔料ペーストは、顔料粒子に近い状態の顔料粒を細かく分散している液状のものであることから、その扱いが難しいものであるが、その顔料ペーストを注射器のような目盛り付きの容器に充填されていることにより、その取り扱いなどが容易となる。
また、目盛りを利用して、（Ｂ）顔料の添加量の表示や添加に際しての目安とすることができる。
【００３２】
更に、（Ｃ）色見本が（Ａ）ベース色仕上げ材の容器に記されているものであることが好ましい。このことにより、それぞれの種類毎で、得られる色を判断することが容易となる。（Ｃ）色見本を（Ａ）ベース色仕上げ材に記されていることが好ましく、これにより（Ａ）ベース色仕上げ材の種類から得られる色を判断することができる。
このような仕上げ材セットは、塗布作業前に、（Ｃ）色見本に記されている顔料添加量を（Ａ）ベース色仕上げ材に添加して、着色された仕上げ材を得る。この得られた仕上げ材を塗布し、色の確認を行い、その色を元に所望の色を得るために、（Ｂ）顔料の添加を再度行い最終的に塗布される色を決定する。
【００３３】
以上のように、この実施形態によれば次のような効果が発揮される。
・  （Ａ）ベース色仕上げ材、（Ｂ）顔料及び前記ベース色仕上げ材に所定量の顔料を添加して得られる塗膜の（Ｃ）色見本により構成される仕上げ材セットであり、その複数の（Ｃ）色見本には、それぞれベース色仕上げ材の基準量に対する顔料添加量が表示されたものであることにより、塗布作業時に色の微妙な濃淡を容易に調整ができるものである。
【００３４】
・  前記（Ｃ）色見本が（Ａ）ベース色仕上げ材の容器に記されているものであることにより、それぞれの（Ａ）ベース色仕上げ材の種類から得られる色を判断することが容易となる。
・  前記（Ａ）ベース色仕上げ材が使用前に水と混練する粉末型仕上げ材であることにより、塗布作業前に色の確認を行いながら（Ａ）ベース色仕上げ材に顔料を添加し調整することにより、所望の色の塗膜を形成する仕上げ材を塗布することができる。
【００３５】
・  前記（Ｂ）顔料が複数の容器に、同じ充填量又は異なる充填量で充填されているものであることにより、その容器１つを（Ｂ）顔料の添加量の単位とすることができ、計量の手間を省くことができる。
・  前記（Ｂ）顔料が２色以上のであるものであることにより、塗布作業時に色の変更にも対応することが十分に可能となり、作業直前での調色の幅が広がることになる。
【００３６】
・  前記顔料がペースト状である顔料ペーストであり、その顔料ペーストが目盛付きの容器に充填されているものであることにより、着色性や分散性が優れているものであり、その目盛りを利用して、（Ｂ）顔料の添加量の表示や添加に際しての目安とすることができる。
・  請求項１ないし請求項６のいずれかに記載の前記仕上げ材セットを用いて調色を行うことにより、塗布作業時に色の微妙な濃淡を容易に調整ができるものである。
【００３７】
この発明の実施形態を具体的な例を用いて、より詳細に説明する。
具体例１として、白色液状塗料（Ａ１１）１８Ｋｇをベース色仕上げ材とし、黒色顔料ペースト（Ｂ１１）を注射器のような容器に５０ｍｌ充填したものを顔料とし、このベース色仕上げ材（Ａ１１）１８Ｋｇに対して、この黒色顔料ペースト（Ｂ１１）を１０ｍｌ添加した場合のライトグレーの色見本（Ｃ１１）と５０ｍｌ添加した場合のブラックの色見本（Ｃ１２）との２つの色見本が添付された仕上げ材セット１を用意した。この色見本は、液状塗料（Ａ１１）の容器に張り付けられているものである。
【００３８】
この仕上げ材セット１を使って、一般住宅の外壁面にダークグレーの色に調色することになった。この２つの色見本（Ｃ１１，Ｃ１２）から推定した場合、黒顔料ペースト（Ｂ１１）の添加量が３０ｍｌ程度となる。まず、液状塗料に２３ｍｌの黒顔料ペースト（Ｂ１１）を添加し、着色した塗料を作り、壁面の一部に塗布した。この黒顔料ペースト（Ｂ１１）の添加に際しては、容器に記されている目盛りを利用して行った。
【００３９】
この塗布した色をこの住宅の持ち主に確認したところ、もう少し暗い色が良いとのことになり、再度黒顔料ペースト（Ｂ１１）を７ｍｌ加え、塗料を攪拌した。この再調色した塗料を壁面の一部に塗布し、確認したところ、持ち主も納得し、この塗料により壁面全体に塗布した。
【００４０】
具体例２として、白色粉末型仕上げ材（Ａ２１）２０Ｋｇをベース色仕上げ材とし、１０ｇ単位で袋に入れられた赤色粉末顔料（Ｂ２１）を１０袋と、この粉末型仕上げ材（Ａ２１）２０Ｋｇに対して、この赤色粉末顔料（Ｂ２１）を１袋、５袋、１０袋をそれぞれ添加した３つの色見本（Ｃ２１〜Ｃ２３）が添付された仕上げ材セット２を用意した。この色見本（Ｃ２１〜Ｃ２３）は、粉末型仕上げ材（Ａ２１）の容器である袋に張り付けられているものである。
【００４１】
この仕上げ材セット２を使って、一般住宅の外壁面に５袋添加した場合の色見本（Ｃ２２）と１０袋添加した場合の色見本（Ｃ２３）との中間的な赤色に調色することになった。まず、粉末型仕上げ材（Ａ２１）にセットとなっている粉末顔料（Ｂ２１）を７袋添加し、調色した仕上げ材を得た。この仕上げ材を板に塗り付けサンプルを作製し色の確認を行った。
この色をこの住宅の設計を行った設計士に確認したところ、もう少し濃い色が良いとのことになり、粉末顔料（Ｂ２１）を１袋加え、再調色し、仕上げ材を壁面の一部に塗布し、確認したところ、設計士も納得し、壁面全体に塗布した。
【００４２】
具体例３として、白色粉末型仕上げ材（Ａ３１）１６Ｋｇをベース色仕上げ材とし、１０ｇ単位で袋に入れられた青色と黄色の粉末顔料（Ｂ３１，Ｂ３２）をそれぞれ１０袋と、この粉末型仕上げ材（Ａ３１）１６Ｋｇに対して、この粉末顔料（Ｂ３１，Ｂ３２）を青色５袋、黄色５袋、青色１０袋、黄色１０袋、青色と黄色をそれぞれ３袋づつの６袋、青色と黄色をそれぞれ５袋づつの１０袋、青色と黄色をそれぞれ１０袋づつの２０袋をそれぞれ添加した７つの色見本（Ｃ３１〜Ｃ３７）が添付された仕上げ材セット３を用意した。この色見本（Ｃ３１〜Ｃ３７）は、粉末型仕上げ材の容器である袋に張り付けられているものである。
【００４３】
この仕上げ材セット３を使って、マンションの１部屋の内壁面の一部に青色と黄色の粉末顔料（Ｂ３１，Ｂ３２）をそれぞれ５袋ずつの１０袋添加した場合の色見本（Ｃ３６）と同じ色にすることになった。まず、粉末型仕上げ材にセットとなっている粉末顔料（Ｂ３１，Ｂ３２）を青色と黄色をそれぞれ５袋ずつの１０袋添加し、調色した仕上げ材を得た。この仕上げ材を壁面塗り付け色の確認を行った。
【００４４】
この色を部屋の所有者に確認したところ、初めに選択した色と同じであることを確認したが、その場の所有者の希望によりもう少し青みのある色が良いとのことになった。そこで、青色顔料（Ｂ３１）を１袋づつ３袋まで加え、再調色し、その仕上げ材により塗付を行った。その再調色に際して、青色顔料（Ｂ３１）１袋づつ添加し、その添加した仕上げ材は、その都度壁面の一部に塗布し、確認した。
【００４５】
具体例４として、白色粉末型仕上げ材（Ａ４１）１８Ｋｇをベース色仕上げ材とし、青色と黄色の粉末顔料を１：１で混合した緑色粉末顔料を１０ｇ、２０ｇ、３０ｇ、４０ｇ、５０ｇとそれぞれの重量毎に袋に詰めた緑色粉末顔料（Ｂ４１〜Ｂ４５）５袋と微調整用にこの顔料を５ｇ袋に詰めた緑色粉末顔料（Ｂ４６）を５袋の合計１０袋の緑色粉末顔料（Ｂ４１〜Ｂ４６）とこの粉末型仕上げ材（Ａ４１）１８Ｋｇに対して、この粉末顔料を１０ｇ、５０ｇ、１００ｇ、１５０ｇを添加した４つの色見本（Ｃ４１〜Ｃ４４）が添付された仕上げ材セット４を用意した。この色見本は、粉末型仕上げ材（Ａ４１）の容器である袋に張り付けられているものである。
【００４６】
この仕上げ材セット４を使って、建築物の内壁面に緑色粉末顔料と１００ｇ添加した色見本（Ｃ４３）の色と同じ色にすることになった。まず、粉末型仕上げ材（Ａ４１）にセットとなっている２０ｇと３０ｇと５０ｇの重量の緑色粉末顔料（Ｂ４２，Ｂ４３，Ｂ４５）のものをそれぞれ１袋づつ添加し、調色した仕上げ材を得た。この仕上げ材を壁面塗り付け色の確認を行った。
【００４７】
この建築物の所有者に色を確認したところ、もう少し濃い方が良いこととなり、５ｇ詰めた微調整用の緑色粉末顔料（Ｂ４６）を１袋添加し、微調整を行い、再調色を行った。微調整をした仕上げ材を壁面の一部に塗布し、確認したところ、所有者も納得し、壁面全体に塗布した。
【００４８】
具体例５として、白色粉末型仕上げ材（Ａ５１）２５Ｋｇをベース色仕上げ材とし、青色と黄色の粉末顔料を１：１で混合した緑色粉末顔料を１０ｇ、２０ｇ、３０ｇ、４０ｇ、５０ｇとそれぞれの重量毎に袋に詰めた緑色粉末顔料（Ｂ５１〜Ｂ５５）５袋と微調整用に黒色の顔料を５ｇ袋に詰めた黒色粉末顔料（Ｂ５６）を３袋の合計８袋と、この粉末型仕上げ材（Ａ５１）２５Ｋｇに対して、この緑色粉末顔料を５０ｇ、１００ｇ、１５０ｇを添加した３つの色見本（Ｃ５１〜Ｃ５３）と緑色粉末顔料を１００ｇと黒色顔料５ｇ、緑色粉末顔料を１００ｇと黒色顔料１５ｇを添加した２つの色見本（Ｃ５４，Ｃ５５）の合計５つの色見本（Ｃ５１〜Ｃ５５）が添付された仕上げ材セット５を用意した。この色見本（Ｃ５１〜Ｃ５５）は、粉末型仕上げ材（Ａ５１）の容器である袋に張り付けられているものである。
【００４９】
この仕上げ材セット５を使って、建築物の内壁面に緑色粉末顔料を１００ｇ添加した色見本（Ｃ５２）の色と同じ色にすることになった。まず、粉末型仕上げ材（Ａ５１）にセットとなっている２０ｇと３０ｇと５０ｇの重量の緑色粉末顔料（Ｂ５２，Ｂ５３，Ｂ５５）のものをそれぞれ１袋づつ添加し、調色した仕上げ材を得た。この仕上げ材を壁面塗り付け色の確認を行った。
【００５０】
この建築物の所有者に色を確認したところ、もう少し濃い方が良いこととなり、微調整用の５ｇ詰めた黒色粉末顔料（Ｂ５６）を１袋添加し、微調整を行い、再調色を行った。微調整をした仕上げ材を壁面の一部に塗布し、確認したところ、所有者も納得し、壁面全体に塗布した。
【００５１】
【発明の効果】
この発明は、以上のように構成されているため、次のような効果を奏する。
請求項１に記載の発明の仕上げ材セット又は請求項７に記載の発明の仕上げ材セットの調色方法によれば、塗布作業時に色の微妙な濃淡を容易に調整ができるものである。
【００５２】
請求項２に記載の発明の仕上げ材セットによれば、請求項１に記載の発明の効果に加え、それぞれの（Ａ）ベース色仕上げ材の種類から得られる色を判断することが容易となる。
【００５３】
請求項３に記載の発明の仕上げ材セットによれば、請求項１又は請求項２に記載の発明の効果に加え、塗布作業前に色の確認を行いながら（Ａ）ベース色仕上げ材に顔料を添加し調整することにより、所望の色の塗膜を形成する仕上げ材を塗布することができる。
【００５４】
請求項４に記載の発明の仕上げ材セットによれば、請求項１ないし請求項３のいずれかに記載の発明の効果に加え、その容器１つを（Ｂ）顔料の添加量の単位とすることができ、計量の手間を省くことができる。
【００５５】
請求項５に記載の発明の仕上げ材セットによれば、請求項１ないし請求項４のいずれかに記載の発明の効果に加え、塗布作業時に色の変更にも対応することが十分に可能となり、作業直前での調色の幅が広がることになる。
【００５６】
請求項６に記載の発明の仕上げ材セットによれば、請求項１ないし請求項５のいずれかに記載の発明の効果に加え、その顔料ペーストが目盛付きの容器に充填されているものであることにより、着色性や分散性が優れているものであり、その目盛りを利用して、（Ｂ）顔料の添加量の表示や添加に際しての目安とすることができる。